(57)【要約】【課題】低温環境においても、重合がスムーズに行なわれ、硬化不良を招くことのない技術を提供する。【解決手段】１また２以上のアクリレート、もしくはメタクリレートモノマーまたはアクリル化もしくはメタクリル化オリゴマーと、０〜１５重量パーセントの量で存在するアクリル酸またはメタクリル酸とを含有する接着剤第1液部分と、アクリル酸およびメタクリル酸化合物の重合を引き起こすフリーラジカル発生剤を含有する活性剤第２液部分とからなる２液型構造用アクリル接着剤組成物を用いて、自動車用ガラスに被着体を接着する。被着体１における接着面の周縁部に接着剤のはみ出しを遮る凸条２を設ける。【選択図】図１
2005120215.tif 000002
【特許請求の範囲】
【請求項１】
接着剤第1液部分および活性剤第２液部分からなる２液型構造用アクリル接着剤組成物であって、
前記接着剤第1液部分は、１また２以上のアクリレート、もしくはメタクリレートモノマーまたはアクリル化もしくはメタクリル化オリゴマーと、０〜１５重量パーセントの量で存在するアクリル酸またはメタクリル酸とを含有するものであり、
前記活性剤第２液部分は、アクリル酸およびメタクリル酸化合物の重合を引き起こすフリーラジカル発生剤を含有するものである、
ことを特徴とする、２液型構造用アクリル接着剤組成物。
【請求項２】
１また２以上のアクリレート、もしくはメタクリレートモノマーまたはアクリル化もしくはメタクリル化オリゴマーと、０〜１５重量パーセントの量で存在するアクリル酸またはメタクリル酸とを含有する接着剤第1液部分と、アクリル酸およびメタクリル酸化合物の重合を引き起こすフリーラジカル発生剤を含有する活性剤第２液部分とからなる２液型構造用アクリル接着剤組成物を用いて、自動車用ガラスに被着体を接着してなることを特徴とする接着構造。
【請求項３】
前記被着体が、鉄、ステンレス、アルミニウムなどの金属部材である、請求項２記載の接着構造。
【請求項４】
前記被着体における接着面の周縁部に接着剤のはみ出しを遮る凸部が形成されている、請求項２または３記載の接着構造。
【請求項５】
前記被着体における接着面の周縁部に周方向に沿って環状に延在する凸条が形成されており、この凸条の突出高さが０．３ｍｍ以上とされている、請求項２〜４のいずれか１項に記載の接着構造。
【発明の詳細な説明】
【技術分野】
【０００１】
本発明は、自動車ガラス用接着剤等として好適に用いられる２液型構造用アクリル接着剤組成物に関するものである。
【背景技術】
【０００２】
自動車ガラス用接着剤は、自動車用ガラスに対し、インナーミラー取り付け用ブラケットや、モール、プロテクター、位置決め用基準ピン、ヒンジ等の各部材を取り付けるために使用されている。例えば、フロントガラスにインナーミラー取り付け用のブラケットを接着させる場合、この接着部位は、接着後、直射日光の照射、ガラス面の結露、運転中の振動等に曝されるだけでなく、運転手等がインナーミラーを動かす度に接着部位に力が加わる。このため、自動車ガラス用接着剤には、ガラスに対する強固な接着力と共に、耐振動性、耐候性、耐衝撃性、耐水性、耐熱性等の各種特性が要求され、通常、エポキシ系、ウレタン系、シリコーン系、変性シリコーン等の接着剤が使用されている。
【０００３】
しかしながら、エポキシ系接着剤は−４０℃から９０℃の環境下を繰り返される冷熱サイクル試験において、被着体の線膨張係数より発生する歪みを吸収できずガラスに割れを生じてしまう為、使用できなかった。近年、エポキシ系接着剤に可とう性を付与したものが各社から、製造及び販売されているが、上記の各特性を満たすものはなかった。
【０００４】
また、ウレタン組成物やシリコーン組成物なども多く使用されてきたが、その多くは湿気硬化タイプの為、硬化までの養生時間が長く、また、短縮する為にある一定環境下に設定した乾燥室を必要とし、いずれにしても広大な養生スペースを確保する必要があった。
【０００５】
以上の理由により、近年、硬化の早さ、接着力、弾性という観点から注目されてきたのが、ＳＧＡ接着剤と呼ばれる構造用アクリル接着剤である（例えば特許文献１参照）。
【０００６】
しかしながら、この構造用アクリル接着剤はモノマーが重合される場合、発熱反応を伴って重合が促進されるが、特に冬季の場合、接着させてからある程度の低温環境に置かれた場合、その発熱反応が外気の影響で阻害され、充分な重合反応が進まず、接着力不足、硬化時間延長といった問題点、すなわちＳＧＡ接着剤が本来持っている硬化速度の速さといった特徴が失われる場合があった。また、上記インナーミラー取り付け用ブラケットにＳＧＡ接着剤を採用した場合、接着剤がはみ出したり、接着剤の厚みを制御するのは生産上、非常に手間がかかり、且つ、困難であった。
【特許文献１】特開平１１−９２７３５号公報
【発明の開示】
【発明が解決しようとする課題】
【０００７】
そこで、本発明は、低温環境においても、重合がスムーズに行なわれ、硬化不良を招くことのない技術を提供することにある。
【課題を解決するための手段】
【０００８】
上記課題を解決した本発明は次記のとおりである。
＜請求項１記載の発明＞
接着剤第1液部分および活性剤第２液部分からなる２液型構造用アクリル接着剤組成物であって、
前記接着剤第1液部分は、１また２以上のアクリレート、もしくはメタクリレートモノマーまたはアクリル化もしくはメタクリル化オリゴマーと、０〜１５重量パーセントの量で存在するアクリル酸またはメタクリル酸とを含有するものであり、
前記活性剤第２液部分は、アクリル酸およびメタクリル酸化合物の重合を引き起こすフリーラジカル発生剤を含有するものである、
ことを特徴とする、２液型構造用アクリル接着剤組成物。
【０００９】
＜請求項２記載の発明＞
１また２以上のアクリレート、もしくはメタクリレートモノマーまたはアクリル化もしくはメタクリル化オリゴマーと、０〜１５重量パーセントの量で存在するアクリル酸またはメタクリル酸とを含有する接着剤第1液部分と、アクリル酸およびメタクリル酸化合物の重合を引き起こすフリーラジカル発生剤を含有する活性剤第２液部分とからなる２液型構造用アクリル接着剤組成物を用いて、自動車用ガラスに被着体を接着してなることを特徴とする接着構造。
【００１０】
＜請求項３記載の発明＞
前記被着体が、鉄、ステンレス、アルミニウムなどの金属部材である、請求項２記載の接着構造。
【００１１】
＜請求項４記載の発明＞
前記被着体における接着面の周縁部に接着剤のはみ出しを遮る凸部が形成されている、請求項２または３記載の接着構造。
【００１２】
＜請求項５記載の発明＞
前記被着体における接着面の周縁部に周方向に沿って環状に延在する凸条が形成されており、この凸条の突出高さが０．３ｍｍ以上とされている、請求項２〜４のいずれか１項に記載の接着構造。
【発明の効果】
【００１３】
上記本発明によれば、低温環境においても重合がスムーズに行なわれ、硬化不良が防止される。また、上記本発明の接着構造においては凸部（凸条含む。以下同じ。）により接着剤のはみ出しが防止され、外観見栄えが良くなる。さらに、突出高さが０．３ｍｍ以上の凸条を設けた場合には、凸条の断熱作用により低温環境下における重合阻害防止効果が向上する。
【発明を実施するための最良の形態】
【００１４】
以下、本発明の実施形態について詳説する。
先ず、本発明の組成物を構成する接着剤第１液部分の好適なアクリレートまたはメタクリレートモノマーとしては、アクリル酸及びメタクリル酸のテトラエチレングリコール、イソデシル、ヒドロキシエチル並びにヒドロキシプロピルエステル、アクリル酸及びメタクリル酸のブチル、イソデシル、メチル、テトラヒドロフルフリル、イソボルニル並びに２−エリルヘキシルエステル、ブチレングリコール、テトラエチレングリコール、ポリエチレングリコール、ビスフェノールＡ、エトキシ化ビスフェノールＡ、ペンタエリトリトール及びその他のジアクリレート、ジメタクリレート、トリアクリレート、トレメタクリレート、テトラアクリレート、並びにテトラメタクリレート等を挙げることができる。
【００１５】
好適なアクリル化またはメタクリル化オリゴマーはそれらが所望の最終用途の適切な接着性を有し、アクリレートまたはメタクリレート官能価を有する限りにおいては広範囲の物質から製造できる。このようなオリゴマーは既知であり、当分野において用いられている。特に好適なアクリル化またはメタクリル化オリゴマーは、アクリレート官能価によりキャップされたポリウレタン主鎖を有するもの、たとえば、ポリエステルポリオールまたはポリ（アルキレンオキシド）ポリオールと過剰のジイソシアネートとの反応により形成され、次いでさらにヒドロキシ基含有アクリレートまたはメタクリレート、例えばヒドロキシエチルアクリレートと反応したものである。以下では、このようなオリゴマーを、ウレタン／アクリレートオリゴマーまたはアクリル化もしくはメタクリル化オリゴマーという。
【００１６】
好適なジイソシアネートとしては、トルエン−２，４−ジイソシアネート、４，４'−メチレン−ビス（シクロヘキシルイソシアネート）、ヘキサメチレン−１，６−ジイソシアネート、ジフェニルメタン−４，４'−ジイソシアネート及びイソホロンジイソシアネート等を挙げることができる。好適なポリエステルポリオールとしては、当分野では既知の、ラクトンまたはカルボン酸と多価ヒドロキシ化合物の反応により形成されたものを挙げることができる。この反応に用いる好適なラクトンの例としてはカプラクトンを挙げることができ、好適なカルボン酸の例としては、コハク酸、アジピン酸、スベリン酸、アゼライン酸、セバシン酸、フタル酸、イソフタル酸及びテレフタル酸を挙げることができる。またこの反応に用いる好適なヒドロキシ化合物の例としては、エチレングリコール、ジエチレングリコール、１，４−ブタンジオール、１，３−プロパンジオール、１，６−ヘキサンジオール、トリメチロールプロパン、グリセロール、エリトリトール、ペンタエリトリトール、ポリ（エチレンオキシド）ジオール、ポリ（エチレンオキシド／プロピレオキシド）ジオール、ポリ（テトラメチレンオキシド）ジオール、１，６−ヘキサンジオール−イソフタレート  ジオール、１，６−ヘキサンジオール−アジペート  ジオール及び１，６−ヘキサンジオール−エチレングリコール−アジペートジオールを挙げることができる。
【００１７】
上記アクリル化またはメタクリル化オリゴマーを得るための反応に用いるポリ（アルキレンオキシド）ポリオールとしては、通常、環式エーテル、たとえばアルキレンオキシド、ジオキソラン及びテトラヒドロフランのブロック共重合を含む重合、グリコールの縮合または環式エーテルとグリコールの縮合から得られるものを用いることができる。それらは周知のものであり、また市販もされており、ポリアルキレンエーテルグリコール、ポリアルキレングリコール、ポリアルキレンオキシドグリコール、ポリグリコール及びポリオキシアルキレングリコールとも呼ばれるものである。これらの化合物は、式ＨＯ（ＲＯ）nＨ（式中、Ｒはアルキレン基、ｎは少なくとも２である）で表される。アルキレン基は、単一の鎖または互いにエーテル酸素原子により分離している２またはそれよりも多いアルキレン鎖からなることもできる。好ましいポリ（アルキレンオキシド）ポリオールは、各々、対の酸素原子で分離しているアルキレン鎖において１〜９、好ましくは１〜６炭素原子を有し、約１００〜約４０００、好ましくは約１００〜約２５００の範囲の数平均分子量を有する。すべてのアルキレン単位が同じである必要はない。
【００１８】
また、上記アクリル化またはメタクリル化オリゴマーを得るための反応に用いる好適なヒドロキシ基含有アクリルモノマーとしては、ヒドロキシエチルメタクリレート及びヒドロキシプロピルメタクリレートを挙げることができ、これは接着剤液部分において２０〜５０重量パーセントの量で存在することになる。アクリル酸またはメタクリル酸は任意に存在してもよく、もし存在するとすれば、組成物の接着剤第１液部の１〜２０重量パーセントが好ましい。
【００１９】
本発明の活性剤第２液部分は、触媒の反応性を向上させる他の成分を含む、または含まない重合触媒であり、アクリル酸およびメタクリル酸化合物の重合を引き起こすフリーラジカル発生剤である。そのような触媒としては、過酸化物、ヒドロペルオキシド、ペルエステル、過酸、たとえば紫外線などの放射エネルギーや熱によりフリーラジカルを発生させるものを用いることができる。これらの触媒の具体例としては、過酸化ベンゾイル、クメンヒドロペルオキシド、第三級ブチルヒドロペルオキシド、過酸化ジクミル、過酸化第三級ブチルアセテート、過安息香酸第三級ブチル、ジ第三級ブチルアゾジイソブチロニトリルなどを挙げることができる。これらのフリーラジカル生成触媒は、接着剤組成物の重量に基づいて約０．０１〜約１０重量パーセントの量で使用される。好ましくは、触媒は約０．０５〜約３重量パーセントの量で使用される。
【００２０】
触媒の反応性を向上させる他の成分は開始剤または活性剤および助触媒である。開始剤および活性剤としては、第三級アミンおよびアルデヒド−アミン反応生成物等を用いることができる。有用な第三級アミンとしては、Ｎ，Ｎ−ジメチルアニリン、Ｎ，Ｎ−ジメチルトルイジン、Ｎ，Ｎ−ジエチルアニリン、Ｎ，Ｎ−ジエチルトルイジンなどを挙げることができる。アルデヒド−アミン反応生成物は、ブチルアルデヒド−アニリンおよびブチルアルデヒド−ブチルアミン組成物などの組成物を含む。助触媒としては、ナフテン酸コバルト、ニッケル、マンガンまたは鉄、オクチル酸銅、アセチルアセトン酸銅、ヘキシル酸鉄、またはプロピオン酸鉄などの、遷移金属の有機塩を用いることができる。
【００２１】
開始剤または活性剤は使用する場合、接着剤の重量に基づいて最大約１５重量パーセントの量で添加するのが好ましい。特に好ましい使用量は０．０１〜約５重量パーセントである。助触媒は好ましくは最大約０．５重量パーセント、特に好ましくは約１ｐｐｍ〜約０．５重量パーセントの量で使用される。
【００２２】
本発明の活性剤第２液成分にはエポキシ樹脂等の重合助剤等も使用できる。このエポキシ樹脂としては、平均して１分子当り２個以上のエポキシ基を有するものが好適に使用できる。エポキシ樹脂の例としては、ビスフェノールA、ビスフェノールF、ビスフェノールAD、カテコール、レゾルシノール等の多価フェノール、グリセリンやポリエチレングリコール等の多価アルコールとエピクロルヒドリンを反応させて得られるポリグリシジルエーテル：ｐ−ヒドロキシ安息香酸、β−ヒドロキシナフトエ酸のようなヒドロキシカルボン酸とエピクロルヒドリンを反応させて得られるグリシジルエーテルエステル：フタル酸、テレフタル酸のようなポリカルボン酸とエピクロルヒドリンを反応させて得られるポリグリシジルエステル：さらにはエポキシ化フェノールノボラック樹脂、エポキシ化クレゾールノボラック樹脂、エポキシ化ポリオレフィン、環式脂肪族エポキシ樹脂、その他ウレタン変性エポキシ樹脂等を挙げることができる。
【００２３】
エポキシ樹脂等の重合助剤使用する場合、接着剤の重量に基づいて最大約１０重量パーセントの量で添加するのが好ましい。特に好ましい使用量は０．１〜約４重量パーセントである。
【００２４】
また、本発明の活性剤第２液成分には可塑剤等も使用できる。可塑剤としては、例えば、ジオクチルフタレート（DOP）、ジブチルフタレート（DBP）、ジラウリルフタレート（DLP）、ジブチルベンジルフタレート（BBP）、ジオクチルアジペート、ジイソデシルアジペート、トリオクチルフォスフェート、トリス（クロロエチル）フォスフェート、トリス（ジクロロプロピル）フォスフェート、アジピン酸プロピレングリコールポリエステル、アジピン酸ブチレングリコールポリエステル、エポキシステアリン酸アルキル、エポキシ化大豆油等を挙げることができ、これらは単独または混合して使用することができる。可塑剤を使用する場合、接着剤の重量に基づいて最大約５重量パーセントの量で添加するのが好ましい。特に好ましい使用量は０．５〜約３重量パーセントである。
【００２５】
本発明の活性剤第２液成分には顔料及び染料等も使用することができる。顔料には、無機顔料と有機顔料とがあるが、本発明ではいずれも使用できる。無機顔料としては、カーボンブラック、酸化チタン、酸化亜鉛、群青、ベンガラ等の金属酸化物、リトポン、鉛、カドミウム、鉄、コバルト、アルミニウム等の硫黄物、塩酸塩、硫酸塩等を使用することができ、有機顔料としては、アゾ顔料、銅フタロシアニン顔料等を使用することができる。
【００２６】
本発明の組成物は通常２つの部分として調製され、使用する直前に、２つの部分を混合し、これを被着体の少なくとも一方の接着面に塗布する。あるいは、触媒を含む部分を一方の被着体の接着面に塗布し、活性剤を含む部分をもう一方の被着体の接着面に塗布することもできる。これらの被着体の接着面相互を押し付けると、触媒を含む部分および活性剤を含む部分はともに混合して、結果として接着が行われる。塗布のし易さの観点では、前者が好ましく、２液混合塗布カートリッジシステム（例えば、ＭＩＸ  ＰＡＣ社のカートリッジシステム２００、４００シリーズ、Ｒａｔｉｏ-Ｐａｋ社からカートリッジシステム）に用いることもできる。この場合、混合させるノズルも内径や、全長、エレメントの数により、種々のものが選択できる。
【００２７】
本発明の接着剤は、自動車用ガラスに対して被着体を接着するのに好ましいものである。自動車用ガラスとしては、自動車用の強化ガラス、黒色セラミックプリントガラス、中間層にポリビニルブチラールを使用した合せガラス等、特に限定なく使用できる。また被着体が、鉄、ステンレス、アルミニウム等の金属部材である場合に好適である。
【００２８】
接着剤のはみ出しを防止するために、被着体における接着面の周縁部に接着剤のはみ出しを遮る凸部を設けるのも好ましい形態である。この凸部は、多数不連続に形成しても良いが、接着面の周縁部に周方向に沿って環状に延在するように、すなわち凸条として形成し、凸条によって囲まれる中央部が凹部となるようにするのが好ましい（実施例の図１参照）。通常の場合、この凸部の突出高さは０．３ｍｍ以上が好ましく、０．５ｍｍ以上であるのが特に好ましい。凸部の突出高さは、接着剤ははみ出し防止機能という観点からは特に上限はなく、材料の強度、寸法等によって任意に選択できる。このような凸部を設ける場合、コストや加工のしやすさから、被着体の材質としてアルミニウムを採用するのが好ましい。
【００２９】
これらの被着体を接着するに際しては、埃や油分を除去する為に、予め脱脂をしても良い。脱脂は通常、有機溶剤で行うことができ、メタノール、エタノール、イソプロピルアルコール等の低級アルコールや、アセトンやメチルエチルケトン等のケトン類を好適に用いることができるが、これらに限定されるものではない。
【００３０】
これら被着体には、必要に応じて、ポリイソシアネート組成物やシランカップリング剤などの、一般的にプライマーと呼ばれるものを塗布することもできる。シランカップリング剤とは、相互になじみの悪いガラス、シリカ、金属、粘土等の無機材料と高分子等の有機材料とを化学結合できる官能基を有する下記式（１）で表される有機ケイ素化合物をいう。
Ｙ〜（ＣＨ2）nＳｉＸ3    ・・・（１）
（式中のＸはアルコキシ基やアセトキシ基、イソプロポキシ基、アミノ基、ハロゲン等の加水分解性の置換基で、無機と反応し、Ｙは有機質と反応しやすいビニル基、エポキシ基、アミノ基、メタクリル基、メルカプト基などである）
【実施例】
【００３１】
（被着体の成型）
アルミニウム（ＡＤＣ−１２）を用いて、図１に示すように接着面の周縁部に周方向に沿って環状に延在する凸条２が形成された本発明に係るインナーミラー取り付け用ブラケット被着体１を公知の成型法で作製した。凸条２の突出高さａは、０ｍｍ（凸条なし）、０．１ｍｍ、０．３ｍｍ、０．５ｍｍ、０．７ｍｍ、０．９ｍｍ，１．２ｍｍの５種類作成した（以下、この順に被着体１〜７という）。他の寸法は図１に示すとおりとし、各例共通とした。なお、符号３は、凸条２によって囲まれた凹部を示している。
【００３２】
（２液混合装置の準備）
本発明構造用アクリル接着剤（商品名：MA３２０／Ｐｌｅｘｓｕｓ社製）を2液混合塗布カートリッジ（第1液：活性剤第２液、１０：１／ＭＩＸ  ＰＡＣ社製）に充填し、先端にはスタチックミキサーノズル（商品名ＭＣ０８−２４／ＭＩＸ  ＰＡＣ社製）を装着した。
【００３３】
（実施例１）
被着体３（ａ：０．３ｍｍ）を、イソプロピルアルコールを用いて脱脂した後、その接着面に、上記で作成したカートリッジと専用のエアーガンとを用いて充分に混合された本発明に係るアクリル接着剤を凹部に０．２５ｇ充填・塗布し、自動車用黒色セラミックプリントガラスに接着した。そして、この被着体を接着した自動車用ガラスを２５℃の雰囲気下で２時間保持した後、引張強度を測定した。また、５℃の雰囲気下で保持する以外は同様にした試験も行なった。
【００３４】
（実施例２〜５）
被着体４（ａ：０．５ｍｍ）、被着体５（ａ：０．７ｍｍ）、被着体６（ａ：０．９ｍｍ）、被着体７（ａ：１．２ｍｍ）を用いた以外は実施例１と同様にして評価を行なった。
【００３５】
（実施例６、７）
被着体１（ａ：０ｍｍ）および被着体２（ａ：０．１ｍｍ）を用いた以外は実施例１と同様にして評価を行なった。
【００３６】
（比較例）
被着体４（ａ：０．５ｍｍ）を用い、接着剤を1液湿気硬化型ウレタン接着剤（商品名：ハマタイトＷＳ−２９２／横浜ゴム（株）製）に変えた以外は実施例１と同様にして評価を行なった。
【００３７】
（評価結果）
評価結果を表１に示した。同表からも明らかなように、本発明に係る構造用アクリル接着剤を用い、かつ接着面に突出高さが０．３ｍｍ以上の凸条を設けた実施例１〜５においては、接着剤のはみ出しがないため外観見栄えが良好であるだけでなく、低温環境においても、重合がスムーズに行なわれ、硬化不良を招かなかった。凸条のない平坦な接着面を有する実施例６は接着剤のはみ出しにより外観見栄えが良好とはならず、また低温環境における重合が進行し難かった。また実施例７は、突出高さが０．１ｍｍの凸条を設けたため着剤のはみ出しがなく外観見栄えが良好であったが、実施例６と同様に低温環境における重合が進行し難かった。ただし、実施例６と比較例との対比からも明らかなように、本発明に係る接着剤自体の低温重合性能は従来の接着剤と比べて優れていることが判明した。
【００３８】
【表１】
2005120215.tif 000003
【産業上の利用可能性】
【００３９】
本発明は、自動車用ガラスに対し、インナーミラー取り付け用ブラケットや、モール、プロテクター、位置決め用基準ピン、ヒンジ等の各部材を接着する用途に好適であるが、他の接着用途にも使用できることはいうまでもない。
【図面の簡単な説明】
【００４０】
【図１】実施例で使用した被着体の説明図である。
【符号の説明】
【００４１】
１…被着体（インナーミラー取り付け用ブラケット）、２…凸条。
【図１】
2005120215.tif 000004